(57)【要約】【課題】熱硬化性樹脂をバインダーとして用いた炭素複合材料からなる燃料電池用セパレータを作製するために用いる樹脂組成物であって、この樹脂組成物にて形成されるセパレータを用いた燃料電池の起電力の低下を抑制することができる燃料電池用セパレータ樹脂組成物を提供する。【解決手段】熱硬化性樹脂及び黒鉛粒子を含有し、前記黒鉛粒子の含有量が７５〜９０重量％の範囲であり、且つ第一アミン及び第二アミンを含有しないことを特徴とする。この樹脂組成物を成形して得られる燃料電池用セパレータ１は、良好な導電性を有すると共に生産性が高く、且つ燃料電池中の白金触媒を被毒することがなくて、燃料電池を長時間使用した場合の起電力の低下を抑制することができる。【選択図】図１
2005071887.tif 000002
【特許請求の範囲】
【請求項１】
熱硬化性樹脂及び黒鉛粒子を含有し、前記黒鉛粒子の含有量が７５〜９０重量％の範囲であり、且つ第一アミン及び第二アミンを含有しないことを特徴とする燃料電池用セパレータ成形用樹脂組成物。
【請求項２】
上記熱硬化性樹脂が、エポキシ樹脂を含むものであり、且つ硬化開始剤及び硬化触媒を含有することを特徴とする請求項１に記載の燃料電池用セパレータ成形用樹脂組成物。
【請求項３】
上記エポキシ樹脂の融点が７０〜９０℃の範囲であることを特徴とする請求項１又は２に記載の燃料電池用セパレータ成形用樹脂組成物。
【請求項４】
上記硬化触媒としてリン系化合物を含有することを特徴とする請求項１乃至３のいずれかに記載の燃料電池用セパレータ成形用樹脂組成物。
【請求項５】
上記熱硬化性樹脂が、フェノール樹脂を含むものであることを特徴とする請求項１乃至４のいずれかに記載の燃料電池用セパレータ成形用樹脂組成物。
【請求項６】
上記フェノール樹脂として、融点が７０〜９０℃のレゾール型フェノール樹脂を含有することを特徴とする請求項５に記載の燃料電池用セパレータ成形用樹脂組成物。
【請求項７】
上記フェノール樹脂として、開環重合により重合反応が進行するものを含有することを特徴とする請求項５又は６に記載の燃料電池用セパレータ成形用樹脂組成物。
【請求項８】
上記黒鉛粒子として、平均粒径１〜１５０μｍのものを含有することを特徴とする請求項１乃至７のいずれかに記載の燃料電池用セパレータ成形用樹脂組成物。
【請求項９】
請求項１乃至８のいずれかに記載の燃料電池用セパレータ成形用樹脂組成物を成形して成ることを特徴とする燃料電池用セパレータ。
【発明の詳細な説明】
【技術分野】
【０００１】
本発明は、燃料電池用セパレータ成形用樹脂組成物及びこの組成物から形成される燃料電池用セパレータに関するものである。
【背景技術】
【０００２】
一般に燃料電池は複数の単位セルを数十〜数百個直列に重ねて構成されるセルスタックから成り、これにより所定の電圧を得ている。
【０００３】
単位セルの最も基本的な構造は、「セパレータ／燃料電極（アノード）／電解質／酸化剤電極（カソード）／セパレータ」という構成を有している。この単位セルにおいては、電解質を介して対向する一対の電極のうち燃料電極に燃料を、酸化剤電極に酸化剤を供給して、電気化学反応により燃料を酸化させることにより、反応の化学エネルギーを直接電気化学エネルギーに変換するものである。
【０００４】
このような燃料電池は、電解質の種類によりいくつかのタイプに分類されるが、近年、高出力が得られる燃料電池として、電解質に固体高分子電解質膜を用いた固体高分子型燃料電池が注目されている。
【０００５】
図１は固体高分子型燃料電池の一例を示すものであり、左右両側面に複数個の凸部（リブ）１ａが形成されている２枚の燃料電池用セパレータ１，１の間に、固体高分子電解質膜２とガス拡散電極（燃料電極と酸化剤電極）３，３とを介在させて、単電池（単位セル）が構成され、この単位セルを数十個〜数百個並設して電池本体（セルスタック）が形成されている。前記凸部１ａは、隣り合う凸部１ａ同士の間に、燃料である水素ガスと、酸化剤である酸素ガスの流路であるガス供給排出用溝４を構成する。
【０００６】
このようなセルスタックは、例えば家庭用定置型のものでは５０〜１００個の単位セルで構成し、また自動車積載用では４００〜５００個の単位セルで構成することができる。
【０００７】
この固体高分子型燃料電池は、燃料電極に流体である水素ガスを、酸化剤電極に流体である酸素ガスを供給することにより、外部回路より電流を取り出すものであるが、この際、各電極においては下記式に示したような反応が生じている。
燃料電極反応  ：  Ｈ2→  ２Ｈ+＋２ｅ-…（１）
酸化剤電極反応  ：  ２Ｈ+＋２ｅ-＋１／２Ｏ2→Ｈ2Ｏ…（２）
全体反応  ：  Ｈ2＋１／２Ｏ2→Ｈ2Ｏ
即ち、燃料電極上で水素（Ｈ2）はプロトン（Ｈ+）となり、このプロトンが固体高分子電解質膜中を酸化剤電極上まで移動し、酸化剤電極上で酸素（Ｏ2）と反応して水（Ｈ2Ｏ）を生ずる。従って、固体高分子型燃料電池の運転には、反応ガスの供給と排出、電流の取り出しが必要となる。
【０００８】
また、固体高分子型燃料電池は、通常、室温〜１２０℃以下の範囲での湿潤雰囲気下での運転が想定されており、そのため水を液体状態で扱うことが多くなるので、燃料電極への液体状態の水の補給管理と酸化剤電極からの液体状態の水の排出が必要となる。
【０００９】
このような燃料電池を構成する部品のうち、燃料電池用セパレータ１は、図１（ａ），（ｂ）に示すように、薄肉の板状体の片面又は両面に複数個のガス供給排出用溝４を有する特異な形状を有しており、燃料電池内を流れる燃料ガス、酸化剤ガス及び冷却水が混合しないように分離する働きを有すると共に、燃料電池セルで発電した電気エネルギーを外部へ伝達したり、燃料電池セルで生じた熱を外部へ放熱するという重要な役割を担っている。
【００１０】
上記燃料電池のセパレータ１に関して、一般に次のような要求がなされている。即ち、（１）高導電性、（２）腐食性電解質に対する耐腐食性（耐酸性）、（３）ガスを分離するための気密性、（４）燃料電池に組み立て時のボルトとナットによる締め付け等の組み込み作業時にセパレータ１に割れやヒビが生じないための強度、更には機械的強度を有すること、特に自動車等の移動用電源として用いる場合には優れた耐振動性及び耐衝撃性を有すること、さらに耐クリープ性、（５）複雑な形状を形成するための成形性、（６）低コスト性、（７）耐膨潤性（水や硫酸水溶液に浸しても膨潤しないもの）、（８）耐熱性（反応時の発熱（９０〜１２０℃）に耐えること）等の要求特性を同時に満たすことが求められている。
【００１１】
このような固体高分子型燃料電池のセパレータ１としては、生産性やコストの面から有利な各種の熱可塑性樹脂又は熱硬化性樹脂をバインダーとして用いた炭素複合材料が提案されている。例えば特許文献１ではフェノール樹脂等の熱硬化性樹脂、また、特許文献２及び特許文献３ではポリプロピレン、ナイロン等の熱可塑性樹脂がバインダーとして用いられている。また特許文献４では、空隙率が５％以下、成形体のＸＹ方向の体積固有抵抗とＺ方向の体積固有抵抗の比の値が２以下の燃料電池用セパレータ１として適した炭素材を得るため、熱硬化性樹脂とケッチェンブラック、真球状黒鉛粒子を配合した炭素材を提案している。また、特許文献５では、バインダーの量を減らして、導電性を向上させるため、カーボン材料に少量のバインダーを配合して加圧成形し、その後含浸剤を含浸させる方法が提案されている。更に、特許文献６では、電極部との接触抵抗が低い燃料電池用セパレータ１を得るため、表面粗さを一定範囲とした燃料電池用セパレータ１を提案している。また、特許文献７では、異方性の少ない燃料電池用セパレータ１を得るため、人造黒鉛と天然黒鉛を併用することを提案している。また、特許文献８では、ガス不透過性、熱伝導性、導電性等のバランスがとれた燃料電池用セパレータ１部材を得るため、特定の黒鉛粉末を使用することを提案している。
【００１２】
しかしながら、これまでに提案された熱可塑性樹脂又は熱硬化性樹脂をバインダーとして用いた炭素複合材料からなる燃料電池用セパレータ１は、それ以前に使用されていたグラファイト板を機械加工して製造するセパレータ１よりも、生産性やコストの面では優れているものの、前記グラファイト板からなるセパレータ１を用いる場合では生じないような不具合が生じることが指摘されていた。すなわち、燃料電池を長時間使用するに従って、その起電力が低下するという問題があった。
【特許文献１】特開昭５９−２６９０７号公報
【特許文献２】特開昭５５−６１７５２号公報
【特許文献３】特開昭５６−１１６２７７号公報
【特許文献４】特開平８−３１２３１号公報
【特許文献５】特開昭５９−２６９０７号公報
【特許文献６】特開平１１−２９７３３８号公報
【特許文献７】特開２０００−４０５１７号公報
【特許文献８】特開２０００−２１４２１号公報
【発明の開示】
【発明が解決しようとする課題】
【００１３】
本発明は上記の点に鑑みてなされたものであり、熱硬化性樹脂をバインダーとして用いた炭素複合材料からなる燃料電池用セパレータを作製するために用いる樹脂組成物であって、この樹脂組成物にて形成されるセパレータを用いた燃料電池の起電力の低下を抑制することができる燃料電池用セパレータ成形用樹脂組成物及びそれから得られる燃料電池用セパレータ１を提供することを目的とするものである。
【課題を解決するための手段】
【００１４】
本発明者らは、鋭意研究の結果、熱硬化性樹脂をバインダーとして用いた炭素複合材料からなる燃料電池用セパレータ１を組み込んだ燃料電池の起電力低下の原因が、このセパレータ１中に含まれるアミン系の硬化開始剤や硬化触媒、或いはカップリング剤として用いられるアミノシランなどといったアミン系化合物が、燃料電池における白金触媒を被毒するためであることを見いだし、本発明の完成に至ったものである。
【００１５】
すなわち本発明に係る燃料電池用セパレータ成形用樹脂組成物は、熱硬化性樹脂及び黒鉛粒子を含有し、前記黒鉛粒子の含有量が７５〜９０重量％の範囲であり、且つ第一アミン及び第二アミンを含有しないことを特徴とするものである。この樹脂組成物を成形して得られる燃料電池用セパレータ１は、良好な導電性を有すると共に生産性が高く、且つ燃料電池中の白金触媒を被毒することがなくて、燃料電池を長時間使用した場合の起電力の低下を抑制することができるものである。
【００１６】
上記熱硬化性樹脂としてエポキシ樹脂を含むものを用い、且つ硬化開始剤及び硬化触媒を含有するようにしても良い。この場合、低粘度で且つ不純物が少なくなり、成形されるセパレータに優れた耐熱性や耐酸性等を付与することができる。
【００１７】
また、上記エポキシ樹脂として、その融点が７０〜９０℃の範囲のものを用いることが好ましく、この場合、成形時の取り扱い性が良く好ましい。
【００１８】
また、上記硬化触媒としてリン系化合物を含有するようにしても好ましく、この場合、成形されるセパレータからの不純物の溶出を低減することができる。
【００１９】
また、上記熱硬化性樹脂として、フェノール樹脂を含むものを用いることも好ましく、この場合、成形されるセパレータの耐酸性を向上することができる。
【００２０】
また、上記フェノール樹脂として、融点が７０〜９０℃のレゾール型フェノール樹脂を含有することも好ましく、この場合、成形時の取り扱い性が良く好ましい。
【００２１】
また、上記フェノール樹脂として、開環重合により重合反応が進行するものを含有することも好ましく、この場合、硬化成形時におけるガスの発生をなくして、成形品であるセパレータ中の空隙の発生を抑制することができるものである。
【００２２】
また、上記黒鉛粒子として、平均粒径１〜１５０μｍのものを含有することが好ましく、この場合、良好な成形性を維持すると共に形成されるセパレータ１の良好な表面平滑性を維持することができる。
【００２３】
本発明に係る燃料電池用セパレータ１は、上記のような燃料電池用セパレータ成形用樹脂組成物を成形して成ることを特徴とするものである。このため、この燃料電池用セパレータ１は、良好な導電性を有すると共に生産性が高く、且つ燃料電池中の白金触媒を被毒することがなくて、燃料電池を長時間使用した場合の起電力の低下を抑制することができるものである。
【発明の効果】
【００２４】
本発明では、上記のように第一アミン及び第二アミンを含有しないことから、燃料電池用セパレータ成形用樹脂組成物を成形して得られる燃料電池用セパレータ１は、良好な導電性を有すると共に生産性が高く、且つ燃料電池中の白金触媒を被毒することがなくて、燃料電池を長時間使用した場合の起電力の低下を抑制することができるものである。
【発明を実施するための最良の形態】
【００２５】
以下本発明の実施の形態を説明する。
【００２６】
本発明に係る燃料電池用セパレータ成形用樹脂組成物は、熱硬化性樹脂及び黒鉛粒子を、必須成分として含有するが、第一アミン及び第二アミンは含有させない。すなわち、この組成物中には、置換基−ＮＨ及び−ＮＨ2を有する化合物は含有させないものである。また、更に第三アミンを含有させないようにすることが好ましい。このため、この組成物から形成される燃料電池用セパレータ１は、燃料電池中の白金触媒を被毒することがなくて、燃料電池を長時間使用した場合の起電力の低下を抑制することができる。
【００２７】
熱硬化性樹脂としては樹脂成形に適用可能な適宜のものを用いることができるが、エポキシ樹脂とフェノール樹脂のうちの、一方又は双方を含むことが好ましく、これらは、良好な樹脂粘度を有すると共に不純物が少ない点で、適している。殊にエポキシ樹脂はイオン性不純物が少ないため、特に優れている。このように熱硬化性樹脂としてエポキシ樹脂、フェノール樹脂のうち少なくとも一方を含む場合は、熱硬化性樹脂全量に対して、エポキシ樹脂とフェノール樹脂との合計量が、５０〜１００重量％の範囲にあることが好ましい。
【００２８】
またこれらの樹脂と共に、更にポリイミド樹脂、メラミン樹脂、不飽和ポリエステル樹脂、ジアリルフタレート樹脂等から選択される一種又は複数種の樹脂を併用することもできるが、エステル結合を含む樹脂は耐酸性環境下で加水分解する恐れがある。これらの樹脂の中では、特に耐熱性や耐酸性の向上に寄与する点で、ポリイミド樹脂を用いることが適している。このようなポリイミド樹脂としては、特にビスマレイミド樹脂などを用いることも好ましく、例えば、４，４−ジアミノジフェニルビスマレイミドが挙げられる。これを併用することで成形品の耐熱性を更に高めることができる。
【００２９】
また、これらの熱硬化性樹脂は、イオン性不純物である塩素イオンの含有量とナトリウムイオンの含有量とが、共に熱硬化性樹脂全量に対して重量比率で５ｐｐｍ以下であることが好ましい。この場合、成形品であるセパレータからの不純物の溶出を更に低減することができる。
【００３０】
熱硬化性樹脂としてエポキシ樹脂を用いる場合には、固形状のものを用いることが好ましく、特に融点が７０〜９０℃の範囲のものを用いることが好ましい。これにより、材料の変化が少なく成形時の取り扱い性が向上する。この融点が７０℃未満であると、作製した成形材料が凝集しやすくなって、取り扱い性が低下するおそれがある。
【００３１】
このようなエポキシ樹脂は、熱硬化性樹脂全量に対して５０〜１００重量％の割合で含有させることが好ましい。
【００３２】
また特にエポキシ樹脂を用いる場合には、低粘度の樹脂を選択することによって、成形性を維持し、黒鉛粒子を高充填化できる。
【００３３】
また、熱硬化性樹脂としてフェノール樹脂を用いる場合には、特に開環重合により重合反応が進行するフェノール樹脂を用いることが好ましい。このようなフェノール樹脂としては、例えばベンゾオキサジン樹脂等を挙げることができる。この場合は、成形工程で脱水によるガスが発生しないので成形品中にボイドが発生せず、ガス透過性の低下を抑制することができるものである。このような開環重合により重合反応が進行するフェノール樹脂を含有させる場合には、その含有量は熱硬化性樹脂全量に対して５〜５０重量％の範囲であることが好ましい。
【００３４】
また、特にフェノール樹脂を用いる場合には、レゾール型フェノール樹脂を用いることも好ましく、このとき例えば１３Ｃ−ＮＭＲ分析で、オルト−オルト２５〜３５％、オルト−パラ６０〜７０％、パラ−パラ５〜１０％の構造を有するレゾール型フェノール樹脂を用いることが好ましい。レゾール樹脂は通常液状であるが、上記のレゾール型フェノール樹脂は軟化点を容易に調整することができて、融点が７０〜９０℃のものを容易に得ることができる。これにより、材料の変化が少なく成形時の取り扱い性が向上する。この融点が７０℃未満であると、作製した成形材料が凝集しやすくなって、取り扱い性が低下するおそれがある。このようなレゾール型フェノール樹脂を含有させる場合には、その含有量は熱硬化性樹脂全量に対して１０〜７０重量％の範囲であることが好ましい。
【００３５】
また、黒鉛粒子は、成形されるセパレータ１の電気比抵抗を低減して、セパレータ１の導電性を向上させるために含有される。黒鉛粒子の含有量は、組成物全量に対して７５〜９０重量％の範囲であることが好ましい。この黒鉛粒子の割合が７５重量％未満となるとセパレータ１に必要とされる導電性が十分に得られなくなるおそれがあり、また９０重量％を超えるとセパレータ１に必要とされるガス透過性や成形性が十分に得られなくなるおそれがある。
【００３６】
黒鉛粒子は、高い導電性を示すものであれば制限はなく用いることができ、例えば、メソカーボンマイクロビーズなどの炭素質を黒鉛化したもの、石炭系コークスや石油系コークスを黒鉛化したものの他、黒鉛電極や特殊炭素材料の加工粉、天然黒鉛、キッシュ黒鉛、膨張黒鉛等のような、適宜のものを用いることできる。このような黒鉛粒子は、一種のみを用いるほか、複数種を併用することもできる。
【００３７】
黒鉛粒子は、人造黒鉛粉、天然黒鉛粉のいずれでも良いが、天然黒鉛粉は導電性が高いという利点を有し、また人造黒鉛粉は天然黒鉛粉に比べて導電性は多少劣るものの、異方性が少ないという利点がある。
【００３８】
また、黒鉛粒子は、天然黒鉛、人造黒鉛のいずれからなるものであっても、精製されたものであることが好ましく、この場合は、灰分やイオン性不純物が低いため、成形品であるセパレータからの不純物の溶出を抑制することができる。
【００３９】
ここで、黒鉛粒子における灰分は０．０５重量％以下であることが好ましく、また抽出水中のイオン性不純物が、黒鉛粒子全量に対して重量比率でナトリウム含量５ｐｐｍ以下、塩素含量５ｐｐｍ以下となるようにすることが好ましい。ここで、前記抽出水は、対象成分（ここでは黒鉛粒子）１０ｇに対してイオン交換水１００ｍｌの割合で、イオン交換水中に対象成分を分散させ、９０℃で５０時間処理したものであり、また抽出水中のイオン性不純物は、イオンクロマトグラフィにて評価されるものである。そして、導出される抽出水中のイオン性不純物量に基づいて、組成物中の対象成分中のイオン性不純物の総量を、この組成物中の対象成分の総量に対する重量比に換算して導出するものである。イオン性不純物の含有量は、黒鉛以外でも上記と同様の手法により測定できる。
【００４０】
上記の灰分が０．０５重量％を超えると燃料電池として特性低下が発生する恐れがある。また、抽出水中のイオン性不純物がナトリウム含量５ｐｐｍを超え、或いは塩素含量５ｐｐｍを超える場合には、セパレータを成形した場合に、不純物の溶出により燃料電池として特性低下が発生する恐れがある。
【００４１】
また、黒鉛粒子としては、平均粒径１〜１５０μｍのものを用いることが好ましく、また粒子のアスペクト比が１０以下のものが好ましい。平均粒径が１μｍ未満になると成形性が低下してしまい、１５０μｍを超えると成形品の表面平滑性が損なわれる恐れがある。また上記のアスペクト比が１０を超えると、成形されるセパレータ１に異方性が生じ反りなどが生じる恐れがある。
【００４２】
また、この黒鉛粒子としては、特に２種以上の粒度分布を有するもの、すなわち平均粒径の異なる２種以上の粒子群を混合したものを用いることが好ましい。この場合、特に平均粒径１〜５０μｍの範囲のものと、平均粒径５０〜１００μｍのものとを混合したものであることが好ましい。このような粒度分布を有する黒鉛粒子を用いると、粒径の大きい粒子は表面積が小さいため、少量の樹脂量でも混練を可能とすることが期待され、更に粒径の小さい粒子によって、黒鉛粒子同士の接触性を高める一方、成形品の強度を高めることが期待され、これにより、セパレータ１の嵩密度の向上、導電性の向上、ガス不透過性の向上、強度の向上等といった、性能の向上を図ることができる。このとき、平均粒径１〜５０μｍの粒子と平均粒径５０〜１００μｍとの粒子の混合比は、適宜調整されるものであるが、特に前者対後者の混合比が、重量比で４０：６０〜９０：１０、特に６５：３５〜８５：１５であることが好ましい。
【００４３】
また、組成物中には、必要に応じて硬化開始剤、硬化触媒、ワックス（離型剤）、カップリング剤等の添加剤を含有させることができる。このとき、組成物中には第一アミン及び第二アミンを含有させないため、これらの添加剤としても、このようなアミン系化合物は用いないようにする。
【００４４】
すなわち、エポキシ樹脂を用いる場合に使用される硬化開始剤（硬化剤）としては、非アミン系の化合物を用いる。アミン系のものを用いる場合では、得られるセパレータ１の電気伝導度を高い状態に維持することが困難となり、また燃料電池の触媒を被毒する恐れもある。また硬化開始剤としては、酸無水物系の化合物も用いないようにすることが好ましい。酸無水物の化合物は硫酸酸性環境下等の耐酸性の環境下で加水分解して、電気伝導度が低下したり、不純物の溶出が増大してしまうおそれがある。
【００４５】
上記の硬化開始剤（硬化剤）としては、特にフェノール系化合物を用いることが好ましいものであり、この場合、優れた特性の硬化物を得ることができる。
【００４６】
このような硬化開始剤の含有量は適宜設定されるが、硬化開始剤に対するエポキシ樹脂の化学量論上の当量比が、１〜０．８５となるようにすることが好ましい。
【００４７】
また、エポキシ樹脂を用いる場合に使用される硬化触媒（硬化促進剤）としては、適宜のものを含有することができるが、組成物中に第一アミン及び第二アミンを含有させないようにするため、非アミン系の化合物が用いられる。例えば、アミン系のジアミノジフェニルメタンなどは残存物が燃料電池の触媒を被毒する恐れがあり好ましくない。また、イミダゾール類は硬化後、塩素イオンを放出しやすくなるので不純物溶出の恐れがあり好ましくない。
【００４８】
エポキシ樹脂の硬化触媒としては、好ましくはリン系化合物が用いられる。その一例としては、トリフェニルホスフィンを挙げることができる。このようなリン系化合物を含有させると、成形品であるセパレータからの塩素イオンの溶出を抑制することができる。
【００４９】
上記のような硬化開始剤や硬化触媒においても、それぞれ、イオン性不純物である塩素イオンの含有量とナトリウムイオンの含有量とが、それぞれ重量比率で５ｐｐｍ以下であることが好ましい。この場合、成形品であるセパレータからのイオン性不純物の溶出を更に抑制することができるものであり、各含有量が５ｐｐｍを超えると不純物の溶出量が多くなって、燃料電池として特性低下が発生する恐れがある。
【００５０】
このような硬化触媒の含有量は適宜調整されるが、好ましくはエポキシ樹脂に対して０．５〜３重量部の範囲となるようにするものである。
【００５１】
また、組成物中にはカップリング剤を含有させることができる。このカップリング剤としては、適宜のものが用いられるが、組成物中には第一アミン及び第二アミンは含有させないため、アミノシランは用いないようにすることが好ましい。アミノシランを用いる場合には、燃料電池の触媒を被毒する恐れがあり好ましくない。また、カップリング剤としてはメルカプトシランも用いないようにすることが好ましい。このメルカプトシランを用いた場合も、同様に燃料電池の触媒を被毒する恐れがあり好ましくない。
【００５２】
使用されるカップリング剤の例としては、シリコン系のシラン化合物、チタネート系、アルミニウム系のものを使用することができる。例えばシリコン系のカップリング剤としては、エポキシシランが適している。
【００５３】
カップリング剤は黒鉛粒子の表面に予め噴霧等により付着させておくことが好ましい。その添加量は適宜設定されるものであり、黒鉛粒子の比表面積に比し使用するカップリング剤の単位重量当たりの被覆面積を考慮する必要があるが、好ましくは、カップリング剤の被覆面積の総量が、黒鉛粒子の表面積の総量に対して、０．５〜２倍の範囲となるようにする。この値が多くなると成形品表面にブリードしてしまい金型表面を汚染するなどして、好ましくない。
【００５４】
また、組成物中にはワックス（離型剤）を含有させる場合には、適宜のものが用いられるが、特に天然カルナバワックスを用いることが好ましい。また、ワックスの含有量は適宜設定されるが、組成物全量に対して０．１〜２．５重量％の範囲であることが好ましく、この含有量が１重量％未満では金型成形時に十分な離型性が得られず、また２．５重量％を超えると、セパレータ１に必要とされる水との濡れ性が十分に得られなくなる恐れがある。
【００５５】
また、このようなワックスにおいても、イオン性不純物である塩素イオンの含有量とナトリウムイオンの含有量とが、共に重量換算した値で５ｐｐｍ以下であることが好ましい。各イオン性不純物の含有量が５ｐｐｍを超えると燃料電池としてその成形品を使用した場合、不純物が溶出し特性低下が発生する恐れがある。
【００５６】
また、本発明では成形されるセパレータにおける、成形時の樹脂の流動方向と、この流動方向と直交する方向との間での接触抵抗の比が、２以下となるようにすることが好ましい。この値が２を超えると抵抗値に異方性が生じてしまい、燃料電池用セパレータ１としての特性が低下してしまう。
【００５７】
また、本発明にて調製される組成物は、この組成物で形成される成形品のＴＯＣ（ｔｏｔａｌ  ｏｒｇａｎｉｃ  ｃａｒｂｏｎ）が１００ｐｐｍ以下となるようにすることが好ましい。
【００５８】
ここで、ＴＯＣは、比表面積２０ｃｍ2／ｇの成形品を９０℃で５０時間処理した後の水溶液を用いて測定した数値である。このようなＴＯＣは、例えばＪＩＳ  Ｋ０１０２に準拠して島津製全有機炭素分析装置「ＴＯＣ−５０」などで測定することができる。測定方法は、サンプルの燃焼により発生したＣＯ2濃度を非分散型赤外線ガス分析法で測定して、サンプル中の炭素濃度を定量する。炭素濃度を測定することによって、間接的に含有している有機物質濃度を測定でき、サンプル中の無機炭素（ＩＣ）、全炭素（ＴＣ）を測定し、全炭素と無機炭素の差（ＴＣ−ＩＣ）から全有機炭素（ＴＯＣ）を計測する。
【００５９】
上記のＴＯＣが１００ｐｐｍを超えると燃料電池としての特性低下が発生する恐れがあり、１００ｐｐｍ以下であるとこのような特性低下を抑制することができるものである。
【００６０】
ここで本発明においては、ＴＯＣの値は、原材料として高純度のものを選択したり、更に樹脂の当量比の調整や、後硬化処理を行うことなどで低減して調整することができる。
【００６１】
また、組成物全体における、水溶性イオンである塩素イオン、ナトリウムイオンの含有量が、それぞれ組成物全量に対して重量比率で５ｐｐｍ以下であることが好ましい。この値が５ｐｐｍを超えると成形されるセパレータからの不純物の溶出によって、起動電圧低下等の燃料電池としての特性低下が発生するおそれがあり、この値が５ｐｐｍ以下となるようにすることで、このような特性低下が発生しないようにすることができる。
【００６２】
上記の塩素イオン、ナトリウムイオンの含有量は、組成物を成形して得られる成形品から水溶性のイオンを抽出し、これをイオンクロマトグラフ法で評価測定したものを、組成物重量に基づいて換算することで導出することができる。このときの水溶性イオンの抽出は、比表面積２０ｃｍ2／ｇの成形品を成形品１０ｇに対してイオン交換水１００ｍＬとして、成形品をイオン交換水中に浸漬し、９０℃で５０時間処理することでイオン交換水中にイオンを抽出することで、行うことができる。
【００６３】
燃料電池用セパレータ用樹脂組成物を調製する場合は、上記のような各成分を適宜の手法で混合し、必要に応じて混練・造粒等を行う。以下に、燃料電池用セパレータ１の調製方法の例を示す。
【００６４】
図２は、組成物調製のための混合攪拌機の一例を示す。これは、上方に開口する容器５に対して、この容器５内で遊星回転駆動する攪拌具６（攪拌羽根）を配置して構成されている。攪拌具６はこの攪拌具６を回転駆動する回転駆動装置１０に連結して設けられており、この回転駆動装置１０から下方に突出し、略鉛直方向の回転軸（自転軸８）を中心に自転駆動するように形成され、且つこの自転軸８から偏心した略鉛直方向の回転軸（公転軸７）を中心に公転駆動するように形成されている。図示の例では、攪拌具６は共通の公転軸７を有すると共に互いに偏心した自転軸８を有するものが、二つ設けられている。攪拌具６としては適宜の形状のものを用いることができるが、例えば図示のように螺旋状に捻れた形状を有するフック状のものを用いることができる。
【００６５】
また、容器５の内容物を加熱することができるように形成することが好ましい。例えば容器５の隔壁を中空に形成して、この隔壁内に熱媒を流通させるなどして、内容物を加熱可能に形成することができる。
【００６６】
また、容器５内を減圧する減圧機構を設けることが好ましい。例えば上記回転駆動装置１０に、容器５の上部開口を閉塞するカバー体１１を一体に設けると共に、このカバー体１１に吸引口９を設け、この吸引口９からの吸引により容器５内部を減圧可能に形成することができる。
【００６７】
このような混合攪拌機を用いて組成物の調製を行うにあたっては、容器５内に組成物の原料を投入した状態で、攪拌具６を公転数１０〜１８０ｒｐｍ、自転数１５〜３８０ｒｐｍの範囲で回転させることで攪拌混合を行うことが好ましい。このような回転速度で攪拌混合を行うことで、内容物を十分に攪拌混合して、熱硬化性樹脂に対して黒鉛粒子等の他の成分が十分に分散混合された組成物を得ることができるものであり、また攪拌混合の過程における黒鉛粒子の劈開が抑制されて、調製される組成物の流動性の悪化が防止され、この組成物によるセパレータ１の作製時における高い成形性を維持することができるものである。
【００６８】
図３は、組成物調製のための混合攪拌機の別の例を示す。これは、容器５内に、この容器５内で、略鉛直方向の回転軸１２を中心に回転する攪拌具６が設けられている。
【００６９】
図示の例では、容器５内の底部に攪拌具６として、同一の回転軸１２を中心に回転する下羽根６ａと上羽根６ｂが設けられている。下羽根６ａは、回転軸１２から互いに反対方向に向けて放射状に延出する二つの回転腕１９から形成されている。また上羽根６ｂは、回転軸から放射状に外方に突出した複数の支持腕１６の先端にて輪状の回転輪１７を支持し、この回転輪１７の外縁から二つの腕部１８を放射状に外方に突出させた形状を有している。
【００７０】
また、容器５の内容物を加熱することができるように形成することが好ましい。例えば容器５の隔壁を中空に形成して、この隔壁内に熱媒を流通させるなどして、内容物を加熱可能に形成することができる。
【００７１】
また、容器５内を減圧する減圧機構を設けることが好ましい。例えば容器５を密閉可能に形成すると共にこの容器５に吸引口を設け、この吸引口からの吸引により容器５内部を減圧可能に形成することができる。
【００７２】
また、図４は、組成物調製のための混合攪拌機の、更に別の例を示す。これは、図３と同様に容器５内に、この容器５内で回転軸１２を中心に回転する攪拌具６が設けられているが、図示の例では攪拌具６は略水平方向の回転軸１２を中心に回転駆動するように形成されている。
【００７３】
攪拌具６は適宜の構成のものを用いることができ、また複数種の攪拌具６を複数個設けることもできる。図示のものでは、攪拌具６としてミキシングアーム６ｃとチョッパー６ｄとが設けられている。ミキシングアーム６ｃとチョッパー６ｄは、それぞれ容器の互いに対向し合う内側壁に沿った位置において、それぞれ異なる略水平方向の回転軸１２に接続されている。
【００７４】
ミキシングアーム６ｃには、回転軸１２（１２ａ）に接続されている基端部からその外側に向けて放射状に突出する複数のアーム１３が設けられており、この各アーム１３は、対向する内側壁側に向けて略水平方向に曲成されている。
【００７５】
また、容器５内を減圧する減圧機構を設けることが好ましい。例えば容器５を密閉可能に形成すると共にこの容器５に吸引口を設け、この吸引口からの吸引により容器５内部を減圧可能に形成することができる。
【００７６】
またチョッパー６ｄは図示の例では二つ設けられている。このチョッパー６ｄは、回転軸１２（１２ｂ）に接続されている基端部から、対向する内側壁側に向けて略水平方向に延出するように形成されており、またこのチョッパー６ｄは上記の複数のアーム１３に囲まれた位置に配置されている。チョッパー６ｄの外周面には、複数の攪拌棒１４が外側に向けて放射状に突設されている。
【００７７】
また図中の１５は、容器５内に液体をスプレー状に噴射するスプレーノズルを示す。
【００７８】
このような図３，４に示す混合攪拌機を用いて組成物の調製を行うにあたっては、容器５内に組成物の原料を投入した状態で、攪拌具６を、その最外縁部の周速度が１５ｍ／秒以下となるように回転させることが好ましい。このような条件で攪拌混合を行うことで、内容物を十分に攪拌混合して、熱硬化性樹脂に対して黒鉛粒子等の他の成分が十分に分散混合された組成物を得ることができるものであり、また攪拌混合の過程における黒鉛粒子の劈開が抑制されて、調製される組成物の流動性の悪化が防止され、この組成物によるセパレータ１の作製時における高い成形性を維持することができるものである。ここで、上記の攪拌具６の最外縁部の周速度の下限は特に制限されないが、均一に混合するためにはこの周速度を５ｍ／秒以上とすることが好ましい。
【００７９】
上記の図２〜図４に示されるような混合攪拌機を用いた組成物の調製方法の、更に具体的な例を説明する。
【００８０】
例えば、まず組成物を構成する各成分を配合したものを容器５内に投入し、攪拌具６を所定の条件で回転駆動して混合する。このとき容器５を加熱することで、その内容物を組成物中の熱硬化性樹脂の溶融開始温度以上の温度に加熱することが好ましい。この容器５の加熱温度は、組成物を構成する熱硬化性樹脂の種類に応じて適宜設定されるが、好ましくはこの加熱温度の上限を１２０℃となるようにする。またこのときの攪拌時間は５〜３０分間とすることが好ましい。このように熱硬化性樹脂が溶融した状態で混合することで、熱硬化性樹脂と、黒鉛粒子等の他の成分とを均一に混合することができる。
【００８１】
次いで、容器５内に、上記の熱硬化性樹脂が溶解する溶媒を加え、更に攪拌具６を所定の条件で回転駆動して混合を続ける。このときの攪拌時間は５〜３０分間とすることが好ましい。これにより更に熱硬化性樹脂と、黒鉛粒子等の他の成分とを更に均一に混合することができる。またこのとき同時に、上記と同様に容器５を加熱することで、その内容物を組成物中の熱硬化性樹脂の溶融開始温度以上の温度に加熱すれば、更に均一な混合を可能にすることができる。
【００８２】
上記の溶媒は熱硬化性樹脂の種類等に応じて適宜選択されるが、例えばイソプロピルアルコールを挙げることができる。また溶媒の使用量は、熱硬化性樹脂を全て溶解することができるように適宜の量に調整されるが、好ましくは溶媒の使用量が、組成物の原料の全固形分に対して５０重量％以下となるようにするものであり、溶媒の使用量がこの範囲を超えると、溶媒の揮散に要する時間が長くなって生産性が低下する。またこの使用量は、更に好ましくは２５重量％以下となるようにする。
【００８３】
溶媒を加える際には適宜の手法を採用できるが、溶媒を容器５内に滴下し、或いは噴霧することが好ましい。特に噴霧により添加すると、樹脂分と黒鉛粒子とを馴染ませながら混合することができると共に、組成物中に大きな塊が発生することを防いで微細な粒状の組成物を得ることが可能となり、優れた成形性を有する組成物を得ることができる。溶媒の噴射条件は、噴霧圧０．０５〜０．３ＭＰａ、噴霧空気量５〜５０ｍｌ／分、液圧０．０５〜０．５ＭＰａとすることが好ましく、この範囲において、上記効果が十分に発揮される
次いで、更に攪拌具６を所定の条件で回転駆動させると共に溶媒を揮散させることで、組成物の造粒が行われる。このときの攪拌時間は５〜３０分間とすることが好ましい。
溶媒の揮散は、容器５内を加熱したり、或いは容器５内を減圧したりすることで行うことができる。例えば、容器５内を加熱すると共に減圧することで溶媒を揮散させることができ、このとき例えば容器５内を熱硬化性樹脂が溶解する温度以上の温度に加熱すると共に、この容器５内を０．１ＭＰａ〜０．０１ＭＰａの圧力範囲に減圧することができる。このような状態で攪拌混合を続けると、溶媒が揮散して内容物の粘度が高まり、造粒がなされ、粒状の組成物が調製される。溶媒が残存すると成形品中に空隙が発生しガス透過性が低下してしまう恐れがある。
【００８４】
また、得られた組成物は、更に整粒機等で粉砕するなどして、更に小径の粒状に形成することができ、例えば粒径５００μｍ以下となるようにすることができる。
【００８５】
上記のような混合攪拌機を用いた組成物の調製方法の他例を説明する。
【００８６】
本例では、組成物を構成する各成分のうち、まず熱硬化性樹脂を除いたものを容器５内に投入し、攪拌具６を回転駆動して混合する。このときの攪拌時間は５〜３０分間とすることが好ましい。
【００８７】
次いで、容器５内に熱硬化性樹脂を溶媒に溶解した状態で加え、更に攪拌混合を続ける。溶媒は熱硬化性樹脂の種類等に応じて適宜選択されるが、例えばイソプロピルアルコールを挙げることができる。また溶媒の使用量は、熱硬化性樹脂を全て溶解することができるように適宜の量に調整されるが、好ましくは溶媒の使用量が、組成物の原料の全固形分に対して５０重量％以下となるようにするものであり、溶媒の使用量がこの範囲を超えると、溶媒の揮散に要する時間が長くなって生産性が低下する。またこの使用量は、更に好ましくは２５重量％以下となるようにする。
【００８８】
溶媒に溶解した熱硬化性樹脂を加える際には適宜の手法を採用できるが、このものを容器５内に滴下し、或いは噴霧することが好ましい。特に噴霧により添加を行うと、樹脂分と黒鉛粒子とを馴染ませながら混合することができると共に、組成物中に大きな塊が発生することを防いで微細な粒状の組成物を得ることが可能となり、優れた成形性を有する組成物を得ることができる。溶媒に溶解した熱硬化性樹脂の噴射条件は、噴霧圧０．０５〜０．３ＭＰａ、噴霧空気量５〜５０ｍｌ／分、液圧０．０５〜０．５ＭＰａとすることが好ましく、この範囲において、上記効果が十分に発揮される。
【００８９】
このときの攪拌時間は５〜３０分間とすることが好ましい。このように熱硬化性樹脂が溶媒に溶解した状態で攪拌混合を行うことで、熱硬化性樹脂と、黒鉛粒子等の他の成分とが更に均一に混合される。
【００９０】
また、この攪拌混合の際には、容器５を加熱することで、その内容物を組成物中の熱硬化性樹脂の溶融開始温度以上の温度に加熱することが好ましい。この容器５の加熱温度は、組成物を構成する熱硬化性樹脂の種類に応じて適宜設定されるが、加熱温度の上限は、１３０℃とすることが好ましい。これにより、熱硬化性樹脂と、黒鉛粒子等の他の成分とが更に均一に混合される。
【００９１】
次いで、更に攪拌具６を所定の条件で回転駆動させると共に溶媒を揮散させることで、組成物の造粒が行われる。このときの攪拌時間は５〜３０分間とすることが好ましい。
【００９２】
溶媒の揮散は、容器５内を加熱したり、或いは容器５内を減圧したりすることで行うことができる。例えば、容器５内を加熱すると共に減圧することで溶媒を揮散させることができ、このとき例えば容器５内を熱硬化性樹脂が溶解する温度以上の温度に加熱すると共に、この容器５内を０．１ＭＰａ〜０．０１ＭＰａの圧力範囲に減圧することができる。このような状態で攪拌混合を続けると、溶媒が揮散して内容物の粘度が高まり、造粒がなされ、粒状の組成物が調製される。溶媒が残存すると成形品中に空隙が発生しガス透過性が低下してしまう恐れがある。
【００９３】
また、得られた組成物は、更に整粒機等で粉砕するなどして、更に小径の粒状に形成することができ、例えば粒径５００μｍ以下となるようにすることができる。
【００９４】
上記のようにして得られる燃料電池用セパレータ成形用樹脂組成物は、燃料電池用セパレータ１の成形に供される。このときの成形法としては、射出成形や圧縮成形など、適宜の手法を採用することができる。セパレータ１は既述のように図１に示すような形状に形成することができる。
【００９５】
このような成形の過程においては、組成物の調製方法として特に上記のような調製方法を採用すると、この組成物は成形過程において上記のように黒鉛粒子に劈開が生じにくくなっており、この結果、組成物は良好な流動性を有し、優れた成形性を有するものである。このため、セパレータ１に複数の微細な凸部（リブ）１ａを形成する場合などのように複雑な形状に形成する場合にも成形時の未充填の発生を抑制して成形不良を防止することができる。また、上記のように組成物の粒径を５００μｍ以下となるようにすると、成形時の未充填を更に抑制することができる。
【００９６】
また、セパレータ１は、上記のように第一アミン及び第二アミンを含有しない組成物から形成されるので、このセパレータ１を用いて燃料電池を作製し、これを稼動させた場合、白金触媒の被毒を抑制することができ、これにより燃料電池の出力低下を抑制することができるものである。
【実施例】
【００９７】
以下、本発明を実施例に基づいて詳細に説明する。
【００９８】
（実施例１〜１１、比較例）
攪拌混合機としては、図２に示す構成のもの（ダルトン製「５ＸＤＭＶ−ｒｒ型」）を用い、その容器に、表１に示す組成となるように原料を入れ、容器を温水で９０℃に加熱した状態で、表１の「攪拌具回転数」の欄に記載された公転数及び自転数にて攪拌具６を遊星回転させて５分間、攪拌した後、溶媒（イソプロパノール）を表１に示す分量添加した。溶媒の添加は、表１中に「噴霧」とある場合は、噴霧圧０．２ＭＰａ、噴霧空気量２５ｍｌ／分、液圧０．３ＭＰａの条件で噴霧を行い、「滴下」とある場合は滴下により添加した。この溶媒の添加後に更に１０分攪拌を続けた。次に９０℃で真空ポンプを用いて減圧乾燥して溶媒イソプロパノールを完全に除去した。得られた混練物を整粒機で粒径５００μｍ以下に粉砕した。
【００９９】
得られた粉砕物を、温度１７５℃、圧力３４．３ＭＰａ（３５０ｋｇ／ｃｍ2）の条件で２０分間成形し、脱型して、図１に示すような形状のセパレータ１を得た。
【０１００】
（評価）
・ＴＯＣ測定：ＪＩＳ  Ｋ０５５１−４．３に準拠し、まず成形品をメタノールで１分間洗浄した後、イオン交換水にて１分間洗浄した。次いで、ガラスビン中に成形品とイオン交換水とを、成形品１０ｇに対してイオン交換水が１００ｍｌとなるように入れ、９０℃で５０時間処理した。処理後のイオン交換水中に燐酸を添加してｐＨ２以下に調整した後、湿式酸化−赤外線式ＴＯＣ測定法（東レエンジニアリング社製「東レアストロＴＯＣ自動分析計ＭＯＤＥＬ１８００」を使用）にて、有機炭酸量を測定した。
【０１０１】
・水溶性イオン分析（イオンクロマト測定）：成形品をメタノールにて１分間洗浄した後、イオン交換水で１分間洗浄した。次いで、ポリエチレンビン中に成形品とイオン交換水とを、成形品１０ｇに対してイオン交換水が１００ｍｌとなるように入れ、９０℃で５０時間処理した。処理後のイオン交換水（抽出水）をイオンクロマトグラフィ（島津製作所社製「ＣＤＤ−６Ａ」）で測定した。
【０１０２】
・電気伝導度評価：成形品をメタノールにて１分間洗浄した後、イオン交換水で１分間洗浄した。次いで、ポリエチレンビン中に成形品とイオン交換水とを、成形品１０ｇに対してイオン交換水が１００ｍｌとなるように入れ、９０℃で５０時間処理した。処理後のイオン交換水（抽出水）を導電率計で測定した。
【０１０３】
・接触抵抗（面積抵抗）の測定方法：厚さ３mmの試料（セパレータ）の上下にカーボンペーパーを配置し、更にその上下に銅板を配置し、上下方向に面圧０．５ＭＰａの圧力をかけた。そして、２枚のカーボンペーパー間の電圧を電圧計で読むと同時に、２枚の銅板間の電流を電流計で読んで抵抗（平均値）を計算した。なお、使用したカーボンペーパーは、東レ社製のＴＧＰ−Ｈ−Ｍシリーズ（０９０Ｍ：厚さ０．２８mm、１２０Ｍ：厚さ０．３８mm）である。
【０１０４】
・成形性評価：各実施例及び比較例につき、同一条件で１０個のサンプルを成形し、その外観を観察して未充填の有無を確認し、未充填が発生したものを「不良」としてその発生数にて評価した。
【０１０５】
・燃料電池の起電力電力値の変化率評価：各実施例及び比較例につき、得られたセパレータ１，１の間に、固体高分子電解質膜２とガス拡散電極（燃料電極と酸化剤電極）３，３とを介在させて、図１に示す構造の燃料電池を作製した。そして、外部回路を接続した状態でこれらの燃料電池１を１０００時間連続的に動作させ、起電力の電圧値（Ｖ）の経時的な変動の様子をそれぞれ調査した。初期値に対する変化率で表示した。
【０１０６】
【表１】
2005071887.tif 000003
【０１０７】
表中の各成分の詳細は次の通りである
・エポキシ樹脂Ａ：クレゾールノボラック型エポキシ樹脂（日本化薬社製「ＥＯＣＮ−１０２０−７５」、エポキシ当量１９９、融点７５℃）
・エポキシ樹脂Ｂ：ビスフェノールＦ型エポキシ樹脂（大日本インキ化学工業社製「８３０ＣＲＰ」、エポキシ当量１７１、２５℃で液状）
・硬化開始剤：フェノールノボラック樹脂（群栄化学社製「ＰＳＭ６２００」、ＯＨ当量１０５）
・フェノール樹脂Ａ：レゾール型フェノール樹脂（群栄化学社製「サンプルＡ」、融点７５℃、１３Ｃ−ＮＭＲ分析によるオルト−オルト２５〜３５％、オルト−パラ６０〜７０％、パラ−パラ５〜１０％）
・フェノール樹脂Ｂ：ベンゾオキサジン樹脂（四国化成工業社製「Ｂ−ｍ」、融点８０℃）
・硬化触媒Ａ：トリフェニルホスフィン（北興化学社製「ＴＰＰ」）
・硬化触媒Ｂ：２−フェニル−４−メチル−５−ヒドロキシメチルイミダゾール（四国化成社製「２ＰＨＺ−ＰＷ」）
・黒鉛粒子Ａ：人造黒鉛（中越黒鉛工業所社製「ＳＧＳ３０Ａ」、平均粒径３０μｍ、灰分０．０５％、ナトリウムイオン３ｐｐｍ、塩化物イオン１ｐｐｍ）
・黒鉛粒子Ｂ：人造黒鉛（中越黒鉛工業所社製「ＳＧＳ６０」、平均粒径６０μｍ、灰分０．０３％、ナトリウムイオン２ｐｐｍ、塩化物イオン１ｐｐｍ）
・黒鉛粒子Ｃ：天然黒鉛（中越黒鉛工業所社製「ＷＲ５０Ａ」、平均粒径５０μｍ、灰分０．０５％、ナトリウムイオン４ｐｐｍ、塩化物イオン２ｐｐｍ）
・黒鉛粒子Ｄ：人造黒鉛（エスイーシー社製「ＳＧＰ１００」、平均粒径１００μｍ、灰分０．０５％、ナトリウムイオン３ｐｐｍ、塩化物イオン１ｐｐｍ）
・黒鉛粒子Ｅ：人造黒鉛（エスイーシー社製「ＳＧＰ５」、平均粒径５μｍ、灰分０．０５％、ナトリウムイオン８ｐｐｍ、塩化物イオン１ｐｐｍ）
・カップリング剤：エポキシシラン（日本ユニカー社製「Ａ１８７」）
・ワックスＡ：天然カルナバワックス（大日化学社製「Ｈ１−１００」、融点８３℃）
・ワックスＢ：モンタン酸ビスアマイド（大日化学社製「Ｊ−９００」、融点１２３℃）
【図面の簡単な説明】
【０１０８】
【図１】本発明の実施の形態の一例を示すものであり、（ａ）（ｂ）は斜視図である。
【図２】混合攪拌機の一例を示す断面図である。
【図３】混合攪拌機の他例を示す断面図である。
【図４】（ａ）（ｂ）は混合攪拌機の更に他例を示す断面図である。
【符号の説明】
【０１０９】
１  セパレータ
【図１】
2005071887.tif 000004
【図２】
2005071887.tif 000005
【図３】
2005071887.tif 000006
【図４】
2005071887.tif 000007